ABS MOLDING COMPOSITION HAVING IMPROVED CRACK AND CHEMICAL RESISTANCE AND ITS USEThermoplastic molding compositions can be advantageously used in hydrofluoro olefin containing areas, comprising components A, B, C and, D: 10 to 35 wt.-% ABS graft rubber A obtained by emulsion polymerization, 50 to 75 wt.-% SAN copolymer B, 4 to 20 wt.-% copolymer C fromethylene and C1-C6-alkyl(meth)acrylate, and 4 to 20 wt.-% ABS graft rubber copolymer D obtained by mass polymerization.The purposes that a kind of thermoplastic composition is used to have hf hydrocarbon domain of the existence, wherein the thermoplastic molding composition object includes component a, b, c and optional d:(a) the graft rubber copolymer a of 10-35 weight %, consisting of the following to be obtained through emulsion polymerization:(a1) it is based on (a), at least one graft base (a1) of 30 to 90 weight % is prepared by following compositions:(a11) it is based on (a1), at least one diene of 70 to 98 weight %, especially 1,3-butadiene, and(a12) it is based on (a1), at least one monomer selected from the group below of 2 to 30 weight %: styrene, α-methylstyrene, third alkene nitrile, methacrylonitrile and methyl methacrylate, especially styrene；with；(a2) it is based on (a), the graft (a2) of 10 to 70 weight % is grafted in graft base and is prepared by following compositions:(a21) it is based on (a2), at least one vi-ny l aromatic monomers of 65 to 95 weight %, especially styrene,(a22) it is based on (a2), the acrylonitrile and/or methacrylonitrile of 5 to 35 weight %, preferably acrylonitrile, and(a23) it is based on (a2), at least one monomer selected from the group below of 0 to 20 weight %: c1-c4- (methyl) acrylic acid alkyl ester, maleic anhydride, n-phenylmaleimide, n- n-cyclohexylmaleimide and (methyl) acrylamide；(b) at least one copolymer b of 50 to 70 weight %, is prepared by following compositions:(b1) (b), at least one vi-ny l aromatic monomers of 50 to 95 weight %, optimization styrene or alpha-methyl benzene second are based on alkene, more preferable styrene, and:(b2) it is based on (b), the acrylonitrile and/or methacrylonitrile of 5 to 50 weight %, preferably acrylonitrile, and:(b3) it is based on (b), one or more monomers as described in (a23) of 0 to 20 weight %；(c) at least one copolymer c of 4 to 20 weight %, is prepared by following compositions:(c1) it is based on (c), the ethylene of 70 to 91 weight %,(c2) it is based on (c), a kind of at least one and preferred (methyl) acrylic acid c1-c6 arrcostab of 9 to 30 weight %, preferably c1-c6 alkyl acrylate, more preferable methyl acrylate, ethyl acrylate and/or n-butyl acrylate, most preferably acrylic acid first ester and/or ethyl acrylate, especially methyl acrylate, and(c3) it is based on (c), other comonomers that at least one of 0-15 weight % can be copolymerized with (c1) and (c2) preferably select from: carbon monoxide, alpha-olefin such as propylene, and/or (methyl) acrylic acid, (methyl) glycidyl acrylate；(d) at least one graft rubber copolymer d of 0 to 20 weight % is obtained by following groups of lease making bulk polymerizations:(d1) it is based on (d), at least one graft base (d1) of 10 to 25 weight % is prepared by following compositions:(d11) it is based on (d1), at least one diene of 75 to 100 weight %, especially 1,3-butadiene, and(d12) (d1), at least one vi-ny l aromatic monomers of 0 to 25 weight %, optimization styrene or alpha-methyl benzene second are based on alkene, more preferable styrene, and；(d2) it is based on (d), the graft (d2) of 75 to 90 weight % is grafted in graft base and is prepared by following compositions:(d21) be based on (d2), 68 to 82 weight %, preferably 70 to 80 weight %, at least one vi-ny l aromatic monomers, preferably styrene or α-methylstyrene,(d22) be based on (d2), 18 to 32 weight %, preferably 20 to 30 weight %, acrylonitrile or methacrylonitrile, preferred propylene nitrile and(d23) it is based on (d2), 0 to 20 weight %'s is one or more such as (a 23) described monomer；the summation of wherein component a, b, c and d are weight 100%.
개선된 균열 및 화학적 내성을 갖는 ＡＢＳ 몰딩 조성물 및 그의 사용본 발명은 바람직하게는 유화 중합에 의해 획득된 10 내지 35 중량%의 ABS 그래프트 고무 A, 50 내지 75 중량%의 SAN 공중합체 B, 에틸렌 및 C1-C6-알킬(메트)아크릴레이트로부터의 4 내지 20 중량%의 공중합체 C 및 괴상 중합에 의해 획득된 4 내지 20 중량%의 ABS 그래프트 고무 공중합체 D인 성분 A, B, C 및 D를 포함하는 영역을 함유하는 하이드로플루오로 올레핀 내에서 사용될 수 있는 열가소성 몰딩 조성물에 관한 것이다.성분 A, B, C 및 만약 존재한다면 D를 포함하는 영역을 함유하는 하이드로플루오로 올레핀 내의 열가소성 몰딩 조성물의 사용으로서,(A) 10 내지 35 중량%의 적어도 하나의 그래프트 고무 중합체 A로서, 유화 중합(emulsion polymerization)에 의해 획득되고, (a1): (A)에 기초해 30 내지 90 중량%인 적어도 하나의 그래프트 베이스 (a1)로서, (a11) (a1)에 기초해 70 내지 98 중량%인 적어도 하나의 디엔, 특히 1,3-부타디엔, 및 (a12) (a1)에 기초해 2 내지 30 중량%인, 스티렌, α-메틸스티렌, 아크릴로니트릴, 메타크릴로니트릴 및 메틸 메타크릴레이트로 이루어진 군으로부터 선택된 적어도 하나의 단량체, 특히 스티렌으로부터 제조된 그래프트 베이스(a1); 그리고 (a2): 그래프트 베이스 상에 그래프트된, (A)에 기초해 10 내지 70 중량%인 그래프트 (a2)로서, (a21) (a2)에 기초해 65 내지 95 중량%인 적어도 하나의 비닐방향족 단량체, 특히 스티렌, (a22) (a2)에 기초해 5 내지 35 중량%인 아크릴로니트릴 및/또는 메타크릴로니트릴, 바람직하게는 아크릴로니트릴, 및 (a23) (a2)에 기초해 0 내지 20 중량%인, C1-C4-알킬(메트)아크릴레이트, 말레산 무수물, N-페닐 말레이미드, N-사이클로헥실 말레이미드 및(메트)아크릴아미드로 이루어진 군으로부터 선택된 적어도 하나의 단량체로부터 구성된 그래프트 (a2)로부터 구성되고,(B) 50 내지 75 중량%의 적어도 하나의 공중합체 B로서, (b1) (B)에 기초해 50 내지 95 중량%인 적어도 하나의 비닐방향족 단량체, 바람직하게는 스티렌 또는 α-메틸스티렌, 보다 바람직하게는 스티렌, (b2) (B)에 기초해 5 내지 50 중량%인 아크릴로니트릴 및/또는 메타크릴로니트릴, 바람직하게는 아크릴로니트릴, 및 (b3) (B)에 기초해 0 내지 20 중량%인, (a23)에 대해 기술된 바와 같은 하나 이상의 단량체로부터 제조되고;(C) 4 내지 20 중량%의 적어도 하나의 공중합체 C로서, (c1) (C)에 기초해 70 내지 91 중량%의 에틸렌, (c2) (C)에 기초해 9 내지 30 중량%인 적어도 하나의, 바람직하게는 하나의 C1-C6-알킬(메트)아크릴레이트, 바람직하게는 C1-C6-알킬아크릴레이트, 보다 바람직하게는 메틸-, 에틸- 및/또는 n-부틸아크릴레이트, 가장 바람직하게는 메틸- 및/또는 에틸아크릴레이트, 특히 메틸아크릴레이트, 및 (c3) (C)에 기초해 0 내지 15 중량%인, 바람직하게는 일산화탄소, 프로펜과 같은 α-올레핀 및/또는 (메트)아크릴산, 글리시딜 (메트)아크릴레이트로부터 선택되는 (c1) 및 (c2)와 공중합가능한 적어도 하나의 추가의 공단량체로부터 제조되고;(D) 0 내지 20 중량%의 적어도 하나의 그래프트 고무 중합체 D로서, 괴상 중합(mass polymerization)에 의해 획득되고, (d1) (D)에 기초해 10 내지 25 중량%인 적어도 하나의 그래프트 베이스(d1)로서, (d11) (d1)에 기초해 75 내지 100 중량%의 적어도 하나의 디엔, 특히 1,3-부타디엔, 및 (d12) (d1)에 기초해 0 내지 25 중량%의 적어도 하나의 비닐방향족 단량체, 바람직하게는 스티렌 또는 α-메틸스티렌, 보다 바람직하게는 스티렌으로부터 제조된 그래프트 베이스(d1); 및 (d2) 그래프트 베이스 상에 그래프트된, (D)에 기초해 75 내지 90 중량%인 그래프트(d2)로서, (d21) (d2)에 기초해 68 내지 82 중량%, 바람직하게는 70 내지 80 중량%의 적어도 하나의 비닐방향족 단량체, 바람직하게는 스티렌 또는 α-메틸스티렌, 보다 바람직하게는 스티렌, (d22) (d2)에 기초해 18 내지 32 중량%, 바람직하게는 20 내지 30 중량%의 아크릴로니트릴 또는 메타크릴로니트릴, 바람직하게는 아크릴로니트릴, 및 (d23) (d2)에 기초해 0 내지 20 중량%인, (a23)에 대해 기술된 바와 같은 하나 이상의 단량체로부터 구성된 그래프트(d2)로부터 구성되며;성분 A, B, C 및 D의 합은 총 100 중량%인, 열가소성 몰딩 조성물.